(57)【特許請求の範囲】
【請求項１】
基板と、
前記基板の表面に形成された有機平坦化層と、
前記有機平坦化層の表面に形成された複数の画素電極と、
少なくとも１つの開口部を有し、前記開口部内に前記画素電極の一部が配置され、前記画素電極の周縁部を覆うように、前記画素電極と前記有機平坦化層との表面に形成された複数の絶縁膜と、
を含み、
隣り合う２つの前記絶縁膜の間の領域には、前記画素電極の下層の前記有機平坦化層が露出していることを特徴とする有機エレクトロルミネッセンス装置。
【請求項２】
請求項１に記載の有機エレクトロルミネッセンス装置において、
前記有機平坦化層の前記領域の表面は、撥液性を有しており、
前記領域に囲まれた、前記絶縁膜及び前記開口部内の前記画素電極の表面は、前記有機平坦化層の前記領域の表面よりも弱い撥液性を有することを特徴とする有機エレクトロルミネッセンス装置。
【請求項３】
請求項１又は２に記載の有機エレクトロルミネッセンス装置において、
前記絶縁膜及び前記開口部内の前記画素電極の表面に形成された有機発光層を含み、
前記有機発光層は、インクジェット塗布により形成されていることを特徴とする有機エレクトロルミネッセンス装置。
【請求項４】
請求項１〜３のいずれか一項に記載の有機エレクトロルミネッセンス装置において、
前記有機平坦化層の前記領域の形状は、凸形状であることを特徴とする有機エレクトロルミネッセンス装置。
【請求項５】
請求項１〜４のいずれか一項に記載の有機エレクトロルミネッセンス装置において、
前記絶縁膜は、複数の前記開口部を有していることを特徴とする有機エレクトロルミネッセンス装置。
【請求項６】
画素電極と共通電極との間に有機発光層が形成されてなる有機エレクトロルミネッセンス素子を有する有機エレクトロルミネッセンス装置の製造方法であって、
有機平坦化層を形成する工程と、
前記有機平坦化層の表面の所定の位置に前記画素電極を形成する工程と、
前記画素電極の表面の所定の位置に絶縁膜を形成する工程と、
少なくとも前記有機平坦化層の表面に第１の表面処理を行う工程と、
前記有機平坦化層によって囲まれた領域に前記有機発光層を形成する工程と、
を含むことを特徴とする有機エレクトロルミネッセンス装置の製造方法。
【請求項７】
請求項６に記載の有機エレクトロルミネッセンス装置の製造方法において、
前記第１の表面処理を行う工程の前に、少なくとも前記画素電極と前記絶縁膜との表面に第２の表面処理を行う工程を含むことを特徴とする有機エレクトロルミネッセンス装置の製造方法。
【請求項８】
請求項６又は７に記載の有機エレクトロルミネッセンス装置の製造方法において、
前記第１の表面処理する工程は、前記有機平坦化層の表面に対してＣＦ4プラズマ処理を行うことを特徴とする有機エレクトロルミネッセンス装置の製造方法。
【請求項９】
請求項６〜８のいずれか一項に記載の有機エレクトロルミネッセンス装置の製造方法において、
前記第２の表面処理する工程は、前記画素電極と前記絶縁膜との表面に対して酸素プラズマ処理、ＵＶ照射処理、オゾン含有ガスへの暴露処理のうちいずれか１つ以上の処理を行うことを特徴とする有機エレクトロルミネッセンス装置の製造方法。
【請求項１０】
請求項６〜９のいずれか一項に記載の有機エレクトロルミネッセンス装置の製造方法において、
前記有機発光層は、インクジェット法により形成されることを特徴とする有機エレクトロルミネッセンス装置の製造方法。
【発明の詳細な説明】
【技術分野】
【０００１】
本発明は、有機エレクトロルミネッセンス装置及びその製造方法に関するものである。
【背景技術】
【０００２】
従来から、カラーフィルタ基板の着色層、有機エレクトロルミネッセンス装置（有機ＥＬ装置）の有機機能層及び微細な配線パターン等を液滴吐出法を用いて形成する方法が提案されている。この液滴吐出法によれば、材料を必要な箇所に必要なだけ配置することができるため、材料使用量の削減や形成時間の短縮化を図ることができる。
【０００３】
このような液滴吐出法では、液状の材料、或いは、材料を液体に含有させた液状体を吐出するため、材料を基板上に配置する場合には、液滴吐出法によって吐出した液体が流れ出さないよう、基板上に予めバンクと呼ばれるバンクを形成し、このバンク間に液体を吐出配置している。そして、バンク間に配置された液体が乾燥或いは焼成されることによって、最終的に、バンク間に着色層、有機機能層或いは配線パターンが形成される。
【０００４】
ところで、液滴吐出法において液体を所定領域、即ちバンク間に配置する際には、バンク間において液滴吐出法によって吐出された液体を濡れ広がらせる必要がある。ここで、液体が濡れ広がらない場合には、液体の液滴の膜厚等にムラが生じ、均一な機能を発揮することができなくなる。又、バンク間から液体が食み出した場合には、混色等の不良原因となる場合もある。そこで、例えば、プラズマ処理によって、バンク間の親液性を高めたり、バンクに撥液性を与えたりすることによって、液体が確実にバンク間においてのみ濡れ広がらせる技術が提案されている（例えば、特許文献１参照）。又、アクティブマトリクス型の有機ＥＬ装置においては素子配線の高密度化による配線間容量の低減や絶縁耐圧確保のためのアクリル樹脂等の有機平坦化層を画素下層に配置する構造が一般的である。
【０００５】
【特許文献１】特開２０００−３２３２７６号公報
【発明の開示】
【発明が解決しようとする課題】
【０００６】
しかしながら、上記のような基板構造においては平坦化層及び撥液性バンク材としてアクリル等の有機樹脂膜が使用されるが、これらはレジスト材に比べると材料費が高いうえ、数μｍの厚膜で使用するため加工生産性が低い問題があり、工程としては削減したいものである。
【課題を解決するための手段】
【０００７】
本発明は、上述の課題の少なくとも一部を解決するためになされたものであり、以下の形態又は適用例として実現することが可能である。
【０００８】
［適用例１］基板と、前記基板の表面に形成された有機平坦化層と、前記有機平坦化層の表面に形成された複数の画素電極と、少なくとも１つの開口部を有し、前記開口部内に前記画素電極の一部が配置され、前記画素電極の周縁部を覆うように、前記画素電極と前記有機平坦化層との表面に形成された複数の絶縁膜と、を含み、隣り合う２つの前記絶縁膜の間の領域には、前記画素電極の下層の前記有機平坦化層が露出していることを特徴とする有機ＥＬ装置。
【０００９】
これによれば、素子基板上の画素電極の下層に形成された有機平坦化層を基板最表面に露出させ、自己整合的な選択塗布を可能とするため、撥液性バンクの形成なしに選択塗布を可能とする画素構造が得られ、画素電極上に撥液性バンク構造を設けることなく選択塗布塗り分けを可能とする。又、上記構造において、画素電極の周縁部からのリーク防止のため画素電極の周縁部を絶縁膜でカバーしているので、画素電極と共通電極との間でのリーク・ショートを防止する。これにより、撥液性バンク材を使用せずに選択塗布を可能とする画素構造を提供する。
【００１０】
［適用例２］上記有機ＥＬ装置であって、前記有機平坦化層の前記領域の表面は、撥液性を有しており、前記領域に囲まれた、前記絶縁膜及び前記開口部内の前記画素電極の表面は、前記有機平坦化層の前記領域の表面よりも弱い撥液性を有することを特徴とする有機ＥＬ装置。
【００１１】
これによれば、素子基板上の画素電極の下層に形成された有機平坦化層を基板最表面に露出させ、撥液性を有することにより、より精度の高い自己整合的な選択塗布を可能とするため、撥液性バンクの形成なしに選択塗布を可能とする画素構造が得られ、画素電極上に撥液性バンク構造を設けることなく選択塗布塗り分けを可能とする。又、上記構造において、画素電極の周縁部からのリーク防止のため画素電極の周縁部を絶縁膜でカバーしているので、画素電極と共通電極との間でのリーク・ショートを防止する。これにより、撥液性バンク材を使用せずに選択塗布を可能とする画素構造を提供する。
【００１２】
［適用例３］上記有機ＥＬ装置であって、前記絶縁膜及び前記開口部内の前記画素電極の表面に形成された有機発光層を含み、前記有機発光層は、インクジェット塗布により形成されていることを特徴とする有機ＥＬ装置。
【００１３】
これによれば、より精度の高い塗り分けができる。
【００１４】
［適用例４］上記有機ＥＬ装置であって、前記有機平坦化層の前記領域の形状は、凸形状であることを特徴とする有機ＥＬ装置。
【００１５】
これによれば、隣り合う塗布領域のインクの混合が起きないように規制する。
【００１６】
［適用例５］上記有機ＥＬ装置であって、前記絶縁膜は、複数の前記開口部を有していることを特徴とする有機ＥＬ装置。
【００１７】
これによれば、精度の低い吐出装置での塗布にも対応できる。高精細発光画素にも対応できる。
【００１８】
［適用例６］画素電極と共通電極との間に有機発光層が形成されてなる有機エレクトロルミネッセンス素子を有する有機ＥＬ装置の製造方法であって、有機平坦化層を形成する工程と、前記有機平坦化層の表面の所定の位置に前記画素電極を形成する工程と、前記画素電極の表面の所定の位置に絶縁膜を形成する工程と、少なくとも前記有機平坦化層の表面に第１の表面処理を行う工程と、前記有機平坦化層によって囲まれた領域に前記有機発光層を形成する工程と、を含むことを特徴とする有機ＥＬ装置の製造方法。
【００１９】
これによれば、有機平坦化層の表面に施された第１の表面処理によって、インクジェットプロセスによる有機発光層を画素毎のばらつきを抑えて形成することができる。
【００２０】
［適用例７］上記有機ＥＬ装置の製造方法であって、前記第１の表面処理を行う工程の前に、少なくとも前記画素電極と前記絶縁膜との表面に第２の表面処理を行う工程を含むことを特徴とする有機ＥＬ装置の製造方法。
【００２１】
これによれば、有機平坦化層の表面に施された第１の表面処理と、画素電極と絶縁膜との表面に施された第２の表面処理とによって、インクジェットプロセスによる有機発光層を画素毎のばらつきを抑えて形成することができる。
【００２２】
［適用例８］上記有機ＥＬ装置の製造方法であって、前記第１の表面処理する工程は、前記有機平坦化層の表面に対してＣＦ4プラズマ処理を行うことを特徴とする有機ＥＬ装置の製造方法。
【００２３】
これによれば、第１の表面処理する工程では、有機平坦化層の表面に対してＣＦ4プラズマ処理が行われる結果、有機平坦化層表面が弗素化され、液体をよくはじくようになる。
【００２４】
［適用例９］上記有機ＥＬ装置の製造方法であって、前記第２の表面処理する工程は、前記画素電極と前記絶縁膜との表面に対して酸素プラズマ処理、ＵＶ照射処理、オゾン含有ガスへの暴露処理のうちいずれか１つ以上の処理を行うことを特徴とする有機ＥＬ装置の製造方法。
【００２５】
これによれば、第２の表面処理する工程では、画素電極と絶縁膜との表面に対して酸素プラズマ処理、ＵＶ照射処理、オゾン含有ガスへの暴露処理のうちいずれか１つ以上の処理が行われ、画素電極と絶縁膜との表面が液体となじむようになる。
【００２６】
［適用例１０］上記有機ＥＬ装置の製造方法であって、前記有機発光層は、インクジェット法により形成されることを特徴とする有機ＥＬ装置の製造方法。
【００２７】
これによれば、有機発光層を含む有機薄膜がインクジェット法により形成される結果、絶縁膜に囲まれたそれぞれの素子形成領域に、滴下される有機薄膜を構成するインク化された組成物の量のばらつきを抑えることができる。又スピンコート法、スプレー法等と比べて、高価な有機ＥＬ材料を無駄にせず、追加のプロセスを増やすことなくＲＧＢの発光材料を塗り分けることができる。
【発明を実施するための最良の形態】
【００２８】
以下、図面を参照し、有機エレクトロルミネッセンス装置の一実施形態である有機エレクトロルミネッセンス発光装置（有機ＥＬ発光装置）について説明する。尚、各実施形態で参照する図面においては、各層や各部材を図面上で認識可能な程度の大きさとするため、各層や各部材毎に縮尺を異ならせて表示している。
【００２９】
（第１の実施形態）
図１は、本実施形態に係る有機ＥＬ発光装置２を構成するマトリクス状に形成された複数の画素領域の回路構成図であり、図２は、同装置の画素１０の平面構造を示す図であって、主にＴＦＴ（薄膜トランジスタ）等の画素駆動部分を示す。図３は、同装置の画素１０の平面構造を示す図であって、画素間を区画する絶縁膜等を示す。図４は、図３のIV−IV線に沿う断面構成図である。尚、図３では図面を見易くするために対向基板の図示を省略している。
【００３０】
本実施形態に係る有機ＥＬ発光装置２は、図１に示すように、複数の走査線１２と、これら走査線１２に対して交差する方向に延びる複数の信号線１４と、これら信号線１４に並列に延びる複数の共通給電線１６と、がそれぞれ配線されたもので、走査線１２及び信号線１４の各交点に、画素１０が設けられて構成されたものである。
【００３１】
信号線１４に対しては、シフトレジスタ、レベルシフタ、ビデオライン、及びアナログスイッチ等を備えるデータ側駆動回路１８が設けられている。一方、走査線１２に対しては、シフトレジスタ及びレベルシフタ等を備える走査側駆動回路２０が設けられている。画素１０の各々には、走査線１２を介して走査信号がゲート電極に供給されるスイッチング用ＴＦＴ２２と、このスイッチング用ＴＦＴ２２を介して信号線１４から供給される画像信号を保持する保持容量Ｃａｐと、保持容量Ｃａｐによって保持された画像信号がゲート電極に供給される駆動用ＴＦＴ２４と、この駆動用ＴＦＴ２４を介して共通給電線１６に電気的に接続したときに共通給電線１６から駆動電流が流れ込む画素電極２６と、この画素電極２６と共通電極２８との間に挟み込まれる有機発光層３０と、が設けられている。画素電極２６と共通電極２８と有機発光層３０とによって構成される素子が有機ＥＬ素子（有機発光素子）である。
【００３２】
このような構成のもとに、走査線１２が駆動されてスイッチング用ＴＦＴ２２がオンとなると、そのときの信号線１４の電位が保持容量Ｃａｐに保持され、保持容量Ｃａｐの状態に応じて、駆動用ＴＦＴ２４のオン・オフ状態が決まる。そして、駆動用ＴＦＴ２４のチャネルを介して共通給電線１６から画素電極２６に電流が流れ、更に有機発光層３０を通じて共通電極２８に電流が流れることにより、有機発光層３０は、これを流れる電流量に応じて発光する。
【００３３】
次に、図２に示す画素１０の平面構造をみると、画素１０は、画素電極２６の四辺が、信号線１４、共通給電線１６、走査線１２、及び図示しない他の画素電極用の走査線によって囲まれた配置となっている。画素電極２６の近傍には、スイッチング用ＴＦＴ２２と駆動用ＴＦＴ２４とが設けられている。
【００３４】
スイッチング用ＴＦＴ２２は、矩形の島状の半導体層３２を主体としてなるトップゲート型の薄膜トランジスタであり、半導体層３２と交差する走査線１２が、当該交差部分でスイッチング用ＴＦＴ２２のゲート電極となっている。又、半導体層３２には、図示上下方向に延在する信号線１４から走査線１２に沿う方向に延びた分岐配線１４ａがコンタクトホールｃ１を介して電気的に接続されている。更に、半導体層３２には、画素電極２６の図示右側に配された平面視矩形状の中継電極３４が、コンタクトホールｃ２を介して電気的に接続されている。
【００３５】
駆動用ＴＦＴ２４は、矩形の島状の半導体層３６を主体としてなるトップゲート型の薄膜トランジスタであり、ゲート電極３８とソース電極４０（共通給電線１６の一部）とドレイン電極４２とを備えている。ドレイン電極４２は、図示しないコンタクトホールを介して画素電極２６と電気的に接続されている。ゲート電極３８は、半導体層３６と重なる位置から図示下側へ延びて保持容量Ｃａｐの電極４４と一体に形成されている。更に、電極４４は、図示下側へ延びており、それと平面的に重なって配置された中継電極３４とコンタクトホールｃ３を介して電気的に接続されている。従って、中継電極３４を介して駆動用ＴＦＴ２４のゲートと、スイッチング用ＴＦＴ２２のドレインと、が電気的に接続されている。
【００３６】
次に、図３に示す画素１０の平面構造をみると、複数の絶縁膜４６は、画素電極２６の形成領域に対応した開口部４８を有しており、この開口部４８に先の有機発光層３０及び共通電極２８が形成されるようになっている。絶縁膜４６は、１つの開口部４８を有している。開口部４８内に画素電極２６の一部が配置されている。絶縁膜４６は、画素電極２６の周縁部５０を覆うように、画素電極２６と有機平坦化層５２との上に跨って形成されている。絶縁膜４６の外周においては画素電極２６の下層の有機平坦化層５２が露出している。隣り合う２つの絶縁膜４６の間の領域には、画素電極２６の下層の有機平坦化層５２が露出している。この有機平坦化層５２には、素子基板（基板）５４（図４参照）に形成された駆動用ＴＦＴ２４と、有機平坦化層５２上に形成される有機ＥＬ素子５６（図４参照）とを電気的に接続するためのコンタクトホール５８が形成されている。
【００３７】
又、図４に示す画素１０の断面構造をみると、素子基板５４には、駆動用ＴＦＴ２４が設けられており、駆動用ＴＦＴ２４を覆って形成された複数の絶縁膜を介した素子基板５４には、有機ＥＬ素子５６が形成されている。
【００３８】
本実施形態では、開口率を低下させることのないアクティブマトリックス方式で駆動させる有機ＥＬ素子の構造として、図４に示されるトップエミッション型構造を採用している。即ち有機ＥＬ素子５６から発した光は、図４中下側の素子基板５４側からではなく、図４中上側の有機ＥＬ素子５６の表面から射出される構造となっている。これにより、素子基板５４側から光を取り出していた従来の有機ＥＬ素子とは異なり、ＴＦＴや配線の存在しない有機ＥＬ素子５６側から光を取り出すので、開口率の低下を招くことなく、有機発光層３０からの光を取り出すことが可能になる。有機ＥＬ素子５６は、素子基板５４上に形成された有機平坦化層５２及び絶縁膜４６に囲まれる領域内に設けられた有機発光層３０を主体として構成され、この有機発光層３０を、画素電極２６と共通電極２８との間に挟持した構成を備えている。
【００３９】
素子基板５４は、従来のボトムエミッション型の有機ＥＬ素子と同様に、石英ガラス、硼酸塩ガラス、燐酸塩ガラス、燐珪酸ガラス、珪酸塩ガラス等の各種ガラス材料や、ポリカーボネート、ポリエチレンテレフタレート、ポリエーテルスルホン、ポリアクリレート、ポリメタクリレート等の各種樹脂材料の他に、単結晶を含む各種セラミックス材料や各種金属材料等を用いることができる。素子基板５４を覆う下地層６０が形成されており、この下地層６０には、アクティブマトリックス方式で有機ＥＬ素子を駆動するための駆動用ＴＦＴ２４や配線が所定の位置に形成されている。この図４に示される駆動用ＴＦＴ２４は、以下に示されるようにして形成される。
【００４０】
駆動用ＴＦＴ２４は、半導体層３６に形成されたソース領域３６ａ、ドレイン領域３６ｂ、及びチャネル領域３６ｃと、半導体層３６表面に形成されたゲート絶縁膜６２を介してチャネル領域３６ｃに対向するゲート電極３８と、を主体として構成されている。ゲート絶縁膜６２及びゲート電極３８を覆う第１層間絶縁膜６４が形成されており、この第１層間絶縁膜６４及びゲート絶縁膜６２を貫通して半導体層３６に達するコンタクトホール６６，６８内に、それぞれドレイン電極４２、ソース電極４０が埋設され、各々の電極はドレイン領域３６ｂ及びソース領域３６ａに導電接続されている。第１層間絶縁膜６４上には、ドレイン電極４２及びソース電極４０を覆う第２層間絶縁膜７０が形成されており、この第２層間絶縁膜７０には、有機平坦化層５２が形成されている。
【００４１】
有機平坦化層５２は、素子基板５４に形成された駆動用ＴＦＴ２４や配線等の上に絶縁性材料によって形成されている。有機平坦化層５２の厚さは少なくとも２μｍは必要で、望ましくは３〜５μｍである。この絶縁性材料としては、ポリイミド樹脂やアクリル樹脂等の有機材料を例として挙げることができる。この有機平坦化層５２及び第２層間絶縁膜７０には、素子基板５４に形成された駆動用ＴＦＴ２４と、有機平坦化層５２上に形成される有機ＥＬ素子５６の画素電極２６とを電気的に接続するためのコンタクトホール５８が形成されている。この有機平坦化層５２及び第２層間絶縁膜７０に貫設されたコンタクトホール５８に画素電極２６の一部が埋設されている。そして画素電極２６とドレイン電極４２とが導電接続されることで、駆動用ＴＦＴ２４と画素電極２６（有機ＥＬ素子５６）とが電気的に接続されている。有機平坦化層５２が露出した領域は、撥液性を有している。
【００４２】
有機平坦化層５２には、画素電極２６が形成されている。画素電極２６は、素子基板５４の有機平坦化層５２上の有機ＥＬ素子５６を配置する箇所に、導電性材料をパターニングすることによって形成されている。画素電極２６に用いられる導電性材料は、主に金属であり、Ａｌ，Ｍｇ，Ｍｇ−Ａｇ合金等を用いることができる。尚、画素電極２６は、有機平坦化層５２に形成されたコンタクトホール５８を通じて、素子基板５４の駆動用ＴＦＴ２４と電気的に接続される。
【００４３】
有機平坦化層５２には、無機絶縁材料からなる複数の絶縁膜４６が形成されている。絶縁膜４６は、画素電極２６の周縁部を覆うように配置されている。絶縁膜４６は、画素電極２６の周縁部に一部乗り上げるように配置されている。絶縁膜４６は、少なくとも１つの開口部４８を有している。開口部４８内に画素電極２６の一部が配置されている。絶縁膜４６は、ＳｉＯ2やＴｉＯ2等の無機材料から構成され、画素形成領域の周囲を囲むように形成されている。この絶縁膜４６は、画素電極２６の境界部において、有機発光層３０又は電子注入層７２の成膜不良が発生した場合に、共通電極２８と画素電極２６とがショートしないようにする機能を持っている。将来、画素電極２６と共通電極２８とがショートしないプロセスが確立されれば、絶縁膜４６は形成する必要は無い。隣り合う２つの絶縁膜４６の間には、画素電極２６の下層の有機平坦化層５２が露出している。画素電極２６と絶縁膜４６との露出した領域は、親液性を有している。絶縁膜４６の外周においては画素電極２６の下層の有機平坦化層５２が露出した構造となっている。絶縁膜４６及び開口部４８内の画素電極２６の表面は、親液性を有している。或いは、有機平坦化層５２の領域の表面よりも弱い撥液性を有している。
【００４４】
有機ＥＬ素子５６は、画素電極２６上に、正孔注入輸送層７４と有機発光層３０と電子注入層７２とを積層し、この電子注入層７２を覆う共通電極２８を形成することにより構成されている。
【００４５】
正孔注入輸送層７４は、画素電極２６及び絶縁膜４６上に形成され、有機発光層３０に正孔を注入する層である。正孔注入輸送層７４は撥液性を有している領域を避けて選択的に形成されている。つまり、有機平坦化層５２の領域の表面よりも弱い撥液性を有している画素電極２６及び画素電極２６周辺をカバーする絶縁膜４６の上にのみ正孔注入輸送層７４が形成され、正孔注入輸送層７４の画素分離、ＲＧＢ塗り分けが可能となる。正孔注入輸送層７４は、画素電極２６の表面を覆って形成されており、その周縁部は、画素電極２６中央側に延出された絶縁膜４６の端縁部を覆っている。この正孔注入輸送層７４を構成する材料として、ポリエチレンジオキシチオフェン等のポリチオフェン誘導体とポリスチレンスルホン酸等の混合物や、芳香族アミン誘導体（ＴＰＤ、α−ＴＰＤ等）、ＭＴＤＡＴＡ、銅フタロシアニン、ポリアニリン誘導体、ポリチオフェン誘導体、フェニルアミン誘導体等を例として挙げることができる。例えば正孔注入輸送層７４の材料は、バイトロンＰ等のＰＥＤＯＴ／ＰＳＳを使用している。
【００４６】
有機発光層３０は、正孔注入輸送層７４上に形成され、画素電極２６からの正孔と後述する電子注入層７２からの電子とが、この有機発光層３０で再結合するときのエネルギによって、光を発する。有機発光層３０は撥液性を有している領域を避けて選択的に形成されている。つまり、有機平坦化層５２の領域の表面よりも弱い撥液性を有している正孔注入輸送層７４の上にのみ有機発光層３０が形成され、有機発光層３０の画素分離、ＲＧＢ塗り分けが可能となる。有機発光層３０は、インクジェット塗布により形成されている。この有機発光層３０を構成する材料として、ポリフルオレン系高分子誘導体、（ポリ）パラフェニレンビニレン誘導体、ポリフェニレン誘導体、ポリフルオレン誘導体、ポリビニルカルバゾール、ポリチオフェン誘導体を例として挙げることができる。有機発光層３０の材料は、ＡＤＳ１０６ＲＥ（アメリカンダイソース）等の高分子ポリマーを使用している。又、有機発光層３０を赤色に発光させるには、ローダミン、ＤＣＭの誘導体、ナイルレッド等を上記の有機発光層３０を構成する材料に添加し、有機発光層３０を緑色に発光させるには、キナクリドン、クマリン６等を上記の有機発光層３０を構成する材料に添加し、そして、有機発光層３０を青色に発光させるには、ペリレン、テトラフェニルブタジエン等を上記の有機発光層３０を構成する材料に添加する。
【００４７】
電子注入層７２は、有機発光層３０を通過してきた正孔が共通電極２８に到達しないようにブロックすると共に、共通電極２８と有機発光層３０との界面で共通電極２８の電子注入機能を調整する役割を有し、有機発光層３０上に形成されている。この電子注入層７２の厚さは、１〜３ｎｍであることが望ましい。電子注入層７２は撥液性を有している領域を避けて選択的に形成されている。つまり、有機平坦化層５２の領域の表面よりも弱い撥液性を有している有機発光層３０の上にのみ電子注入層７２が形成され、電子注入層７２の画素分離、ＲＧＢ塗り分けが可能となる。この電子注入層７２を構成する材料として、金属弗化物又は金属酸化物を用いることができる。金属弗化物としては、ＬｉＦ，ＮａＦ，ＫＦ，ＣｓＦ，ＭｇＦ2，ＣａＦ2，ＳｒＦ2，ＢａＦ2，又はＬｉＦとＮａＦとの混合物等を例として挙げることができる。又、金属酸化物としては、Ａｌ，Ｓｉ，Ｃｕ，Ａｇ，Ｉｎ，Ｔｈ，Ｖ，Ｌｉ，Ｎａ，Ｋ，Ｒｂ，Ｃｓ，Ｍｇ，Ｃａ，Ｓｒ，Ｂａ，Ｆｅ，Ｃｒ，Ｔａ，Ｗ，Ｍｏ，Ｃｏの酸化物等を例として挙げることができる。特に、電子注入層７２として、有機ＥＬ素子の特性を向上させる効果が大きいＬｉＦを用いることが望ましい。
【００４８】
共通電極２８は、電子注入層７２上に形成される。この共通電極２８は透明な導電性材料から構成され、例えば、ＩＴＯ（インジウムスズ酸化物）、ＩＺＯ（インジウム亜鉛酸化物）等を用いることができる。共通電極２８には、保護層が形成されていてもよい。
【００４９】
このような構成を有する有機ＥＬ素子が、赤色（Ｒ）、緑色（Ｇ）、青色（Ｂ）毎に作製され、更にはこのＲＧＢからなる有機ＥＬ素子を１つの単位として、この単位を基板上に複数配列することによって有機ＥＬ装置が作製される。
【００５０】
ここで、このようなトップエミッション型の有機ＥＬ装置の製造方法について説明する。
図５は、本実施形態に係る有機ＥＬ装置の製造方法の処理工程を示すフローチャートであり、図７〜図９は、本実施形態に係る有機ＥＬ装置の製造方法の工程を示す図であり、有機ＥＬ装置が製造されていく過程の断面図が示されている。
【００５１】
先ず、有機平坦化層形成工程では、図７（Ａ）及び（Ｂ）に示すように、有機ＥＬ素子駆動用のドライバや配線、画素毎のスイッチング素子である駆動用ＴＦＴ２４等を形成した素子基板５４上に、有機平坦化層５２を形成する（ステップＳ１００）。有機平坦化層５２は、例えばアクリルを２〜３μｍの厚さでスピンコート塗布等により成膜して、プリベーク、露光、現像後にキュア（焼成（２００〜２３０℃））することにより作成される。この有機平坦化層５２は、駆動用ＴＦＴ２４等が形成されている部分とその他の部分で、表面の凹凸がなくなる程度の厚さを有することが望ましい。そのためには、駆動用ＴＦＴ２４や配線がなされていない素子基板５４の表面から少なくとも２μｍの厚さ、望ましくは３〜５μｍの厚さの有機平坦化層５２を形成する必要がある。その後、有機平坦化層５２に、素子基板５４に形成された駆動用ＴＦＴ２４や配線と接続するためのコンタクトホール５８を形成する。
【００５２】
次に、画素電極形成工程では、図７（Ｃ）に示すように、有機平坦化層５２上に画素電極２６となる導電性材料をスパッタや蒸着又はその他の成膜手段によって形成した後、フォト・エッチングプロセスを用いて、形成した導電性材料の薄膜を所定の画素形成位置に、画素電極形状にパターニングする（ステップＳ１１０）。例えば、画素電極形成工程では、先ず、有機平坦化層５２の上面に電極層となるＩＴＯ膜をスパッタ法、蒸着法等の公知の手法を用いて有機平坦化層５２の全面にわたって３００ｎｍの厚みに形成する。次に、基板に形成したＩＴＯ膜の表面全体にレジストを２０００〜３０００ｒｐｍのスピンコーティングで１．７μｍの厚さに塗布する。その後、フォトマスクを用いての露光、現像を行って、レジストマスクを形成する。次に、レジストマスクをマスクとしてＳｉＯ2／ＩＴＯ膜にエッチング（王水や弗酸等のウェットエッチング等）を行って、画素電極２６をパターニング形成した後、アルカリ液でレジストマスクを剥離、除去する。次に、所定温度、例えば２００〜２３０℃で脱水工程（ベーク工程）を行い、画素電極２６を形成する。このとき、有機平坦化層５２に形成されたコンタクトホール５８内にも画素電極２６が成膜されるので、有機ＥＬ素子５６の画素電極２６と駆動用ＴＦＴ２４の端子とが、コンタクトホール５８を介して接続されるようになる。
【００５３】
尚、スパッタや蒸着等の成膜手段における真空プロセスにおいて、画素電極２６を構成する導電性材料の表面を、アルゴンガス等の不活性ガスによって逆スパッタすることが望ましい。画素電極である画素電極２６は、フォト・エッチングプロセスによってパターン形成されるので、画素電極２６表面が酸化された状態にあると共に、フォト・エッチングプロセスで使用された有機物が残留している状態にある。そこで、アルゴンガス等の不活性ガスによって逆スパッタを行うことによって、表面の酸化膜が除去されると共に、残留している有機物が分解、除去され、画素電極２６表面がクリーニングされ、活性化される。
【００５４】
次に、絶縁膜形成工程では、図８（Ａ）及び（Ｂ）に示すように、絶縁膜４６を、パターニングした画素電極２６上及び有機平坦化層５２上に形成し、フォト・エッチングプロセスを用いて、画素電極２６の開口部４８及び撥液性領域９２が所定形状に開口するようにパターニングする（ステップＳ１２０）。例えば、絶縁膜形成工程では、先ず、画素電極２６及び有機平坦化層５２の上面に絶縁膜４６となるＳｉＯ2、ＳｉＮ膜等をＣＶＤ等の公知の手法を用いて画素電極２６及び有機平坦化層５２の全面にわたって３００ｎｍの厚みに形成する。次に、基板に形成したＳｉＯ2、ＳｉＮ膜等の表面全体にレジストを２０００〜３０００ｒｐｍのスピンコーティングで１．７μｍの厚さに塗布する。その後、フォトマスクを用いての露光、現像を行って、レジストマスク９０を形成する。次に、レジストマスク９０をマスクとしてＳｉＯ2、ＳｉＮ膜等にエッチング（弗酸或いはドライ）を行って、絶縁膜４６をパターニング形成した後、アルカリ液でレジストマスクを剥離、除去する。次に、所定温度、例えば２００〜２３０℃で脱水工程（ベーク工程）を行い、絶縁膜４６を形成する。このとき画素電極２６の周縁部５０（図３参照）は絶縁膜４６によって覆われるように絶縁膜４６がレイアウトされていなければならない。これは画素電極２６の周縁部５０を絶縁カバーすることによって共通電極２８とのリーク、ショートを防止するためである。絶縁膜４６は、例えばＣＶＤ法、スパッタ法、蒸着法等によって有機平坦化層５２及び画素電極２６の全面にＳｉＯ2、ＴｉＯ2、ＳｉＮ等の無機物膜を形成し、次にこの無機物膜をエッチング等によりパターニングして形成し、画素電極２６上の画素領域に開口部４８を設けることにより形成する。この結果、絶縁膜４６は、画素電極２６の周縁部５０上に乗り上げるように形成される。尚、絶縁膜４６の開口部４８の形状としては、図４に示されるように、画素電極２６に対応してそれぞれ形成してもよいが、図６に示されるように、絶縁膜４６は複数の開口部４８を有していてもよい。図６に示すように、ＲＧＢの各色の発光部を同じ列（又は同じ行）に形成する場合には、その各色の列（又はその各色の行）の画素電極２６をまとめて囲むように絶縁膜４６の開口部４８を形成してもよい。上記の構造を取ることにより別紙図のように絶縁膜４６の外周においては画素電極２６の下層の有機平坦化層５２が露出した構造となる。
【００５５】
次に、親液性処理工程では、図８（Ｃ）に示すように、画素電極２６及び絶縁膜４６の表面に対して酸素プラズマ処理、ＵＶ照射処理、オゾン含有ガスへの暴露処理等を１つ以上行う（ステップＳ１３０）。この処理によって、画素電極２６及び絶縁膜４６表面に残留している有機物の異物を分解除去することができ、画素電極２６及び絶縁膜４６表面を活性化させることができる。更に、画素電極２６及び絶縁膜４６表面の組成物に対する接触角が小さくなり、表面が親液性となるので、後述するインクジェットプロセスで打ち込まれる組成物とのなじみがよくなるという効果を有する。
【００５６】
次に、撥液性処理工程では、有機平坦化層５２の表面の撥液性領域９２に対してＣＦ4プラズマ処理を行う（ステップＳ１４０）。このＣＦ4プラズマ処理によって、有機平坦化層５２の撥液性領域９２表面が弗素化され、撥液性を示すようになる。これによって、後述するインクジェットプロセスで打ち込まれる組成物のパターニングが良好になるという効果を有する。
【００５７】
次に、正孔輸送層形成工程では、図９（Ａ）〜（Ｃ）に示すように、インクジェットプロセスによって、正孔注入材料を溶解させた組成物を各画素形成領域７６（図９（Ｃ）参照）に打ち込んで、所定温度で減圧（〜１０−４Ｐａ）する脱水工程（ベーク工程）を行う。その結果、正孔注入輸送層７４が含有していた水分を放出することで正孔注入輸送層７４を形成する（ステップＳ１５０）。
このインクジェットプロセスによって吐出されるインク化された組成物の液滴が、基板に到達する時の位置精度は±５〜１５μｍの範囲である。インクジェットヘッド７８から吐出されるインク化された組成物の液滴８０が、画素形成領域７６から外れて有機平坦化層５２側にずれてしまった場合でも、上述した工程によって、有機平坦化層５２の表面は撥液性処理がなされ、画素電極２６と絶縁膜４６とは上述した工程によって親液性処理がなされているので、組成物の液滴８０は有機平坦化層５２と接触している部分では有機平坦化層５２の表面からはじかれ、最終的に画素形成領域７６内におさまるように移動する。この状態で、組成物の液滴８０を乾燥させると、所定の画素形成領域７６内に正孔注入輸送層７４が形成される。このとき、表面が撥液性処理された有機平坦化層５２が存在するので、画素形成領域７６から組成物の流出を防止することができる。このように、インクジェットヘッド７８から吐出される組成物の液滴８０の位置精度が多少ずれても、画素形成領域７６内に組成物の液滴８０を高精度に入れることができる。尚、１つの画素形成領域７６には、組成物を乾燥させたときに所定の厚さとなるように、複数滴の組成物を滴下してもよい。
【００５８】
次に、有機発光層形成工程では、乾燥して所定の厚さに形成された電子注入層７２上にインクジェットプロセスによって、赤色、緑色又は青色の高分子材料をそれぞれ溶解させた有機発光層３０を構成する材料の組成物を、対応する画素形成領域７６内に打ち込んで、所定温度で減圧（〜１０−４Ｐａ）する脱水工程（ベーク工程）を行う。その結果、組成物が含有していた水分を放出することで有機発光層３０を形成する（ステップＳ１６０）。この有機発光層形成工程の形成も、上述したステップＳ１５０の正孔注入輸送層形成工程で用いたインクジェットプロセスと同様にして行われる（図省略）。インクジェットヘッド７８から吐出される組成物の液滴８０は、例えばＡＤＳ１０６ＲＥ（アメリカンダイソース）等の高分子ポリマーをキシレン等の有機溶剤に溶解させたものを用い、真空乾燥、アニールによりポリマー固形分を残すことで薄膜形成する。
【００５９】
次に、電子注入層形成工程では、乾燥して所定の厚さに形成された有機発光層３０上にインクジェットプロセスによって、正孔注入材料を溶解させた組成物を各画素形成領域７６に打ち込んで、所定温度で減圧（〜１０−４Ｐａ）する脱水工程（ベーク工程）を行う。その結果、組成物が含有していた水分を放出することで電子注入層７２を形成する（ステップＳ１７０）。この電子注入層７２の形成も、上述したステップＳ１５０の正孔注入輸送層形成工程で用いたインクジェットプロセスと同様にして行われる（図省略）。インクジェットヘッド７８から吐出される組成物の液滴８０は、例えばバイトロンＰ等のＰＥＤＯＴ／ＰＳＳを水系溶媒に溶解させたものを用い、真空乾燥、アニールによりポリマー固形分を残すことで薄膜形成する。
【００６０】
次に、共通電極形成工程では、電子注入層７２の上に、スパッタや蒸着又はその他の成膜手段によって透明な共通電極２８を形成する（ステップＳ１８０）。
【００６１】
そして、封止工程では、上述した工程によって有機ＥＬ素子５６が形成された素子基板５４を封止することによって（ステップＳ１９０）、有機ＥＬ発光装置２が製造される。素子基板５４の封止方法としては、例えば、窒素、アルゴン、ヘリウム等の不活性ガス雰囲気下で、形成された有機ＥＬ素子５６の側から素子基板５４を透明な対向基板８２によって封止する。対向基板８２としては、例えば、石英ガラス、硼酸塩ガラス、燐酸塩ガラス、燐珪酸ガラス、珪酸塩ガラス等の各種透明なガラス材料や、ポリカーボネート、ポリエチレンテレフタレート、ポリエーテルスルホン、ポリアクリレート、ポリメタクリレート等の各種樹脂材料を用いることができる。このように、有機ＥＬ素子５６上を不活性ガス雰囲気下で封止することによって、大気中の水分や酸素が有機ＥＬ素子５６を形成する共通電極２８や有機発光層３０等に対する影響を抑制するためのガスバリア構造が形成される。
【００６２】
尚、上述したステップＳ１５０〜Ｓ１７０のインクジェットプロセスは、蒸着等の成膜手段によって代替することも可能である。
【００６３】
この実施形態によれば、親液性処理工程によって画素電極２６及び絶縁膜４６の表面を親液性処理し、撥液性処理工程によって有機平坦化層５２の表面を撥液性処理することによって、有機平坦化層５２の表面と、画素電極２６及び絶縁膜４６の表面との濡れ性が大きく異なるようにしたので、インクジェットプロセスでの組成物の滴下位置が多少ずれても、滴下した組成物を確実に画素形成領域７６に導くことができ、インクジェットプロセスで滴下する組成物の位置精度のばらつきを抑制することができる。これによって、各画素形成領域７６内に打ち込まれるインク量のばらつきが抑制されるので、正孔注入輸送層７４、有機発光層３０及び電子注入層７２の膜厚のばらつきも抑制され、歩留り向上や表示品質の改善が達成される。
【００６４】
（第２の実施形態）
次に、第２の実施形態について図面を参照して説明する。
図１０は、本実施形態に係る有機ＥＬ発光装置４の平面構成図（図１０（Ａ））及び断面構成図（図１０（Ｂ））であり、図１０（Ｂ）は、図１０（Ａ）のＸ−Ｘ線に沿う断面構成図である。有機ＥＬ発光装置４の基本構成は第１の実施形態の有機ＥＬ発光装置２と同じである。異なるのは、有機平坦化層５２の露出面が凸形状である。従って、第１の実施形態と共通の構成要素については、同じ符号を付し、詳細な説明は省略する。
【００６５】
本実施形態の有機ＥＬ発光装置４は、図１０に示すように、有機平坦化層５２の露出している領域が凸形状８４に形成されている。有機平坦化層５２を素子配線基板表面露出させた領域は凸形状８４となるように下層に配線８６又は配線８６と同時に形成される島状のパターン８８が配置されている。
【００６６】
（光書き込みヘッド）
次に、他の実施形態として、有機ＥＬ発光装置を用いた光書き込みヘッドについて図１１及び図１２を参照して説明する。
図１１は、本実施形態に係る光書き込みヘッド用途に好適な構成を具備した有機ＥＬ発光装置６の平面構成図である。
【００６７】
図１１に示すように、有機ＥＬ発光装置６を構成する素子基板５４上には、図示しない有機ＥＬ素子が配列形成された発光素子領域１００が素子基板５４の長さ方向に沿って長手に設けられており、発光素子領域１００に沿って複数の駆動素子１０２が配列されている。詳細は省略しているが、発光素子領域１００に設けられた各有機ＥＬ素子は、各駆動素子１０２から延びる接続配線１０４と電気的に接続され、駆動素子１０２から供給される電気信号により駆動されるようになっている。
【００６８】
本実施形態の有機ＥＬ発光装置６も、先の実施形態の有機ＥＬ発光装置２，４と同様の封止構造を具備したものとなっている。即ち発光素子領域１００に設けられた有機ＥＬ素子の表面には図示しない保護層が形成され、発光素子領域１００を覆って封止部１０６が形成されている。そして、発光素子領域１００及び封止部１０６を覆うようにして対向基板８２が被着されている。
【００６９】
上記構成を具備した有機ＥＬ発光装置６は、先の実施形態に係る有機ＥＬ発光装置２，４と同様に、各画素形成領域７６内に打ち込まれるインク量のばらつきが抑制されるので、正孔注入輸送層７４、有機発光層３０及び電子注入層７２の膜厚のばらつきも抑制され、歩留り向上や表示品質の改善が達成されるものとなっている。
【００７０】
図１２は、上述の有機ＥＬ発光装置６を電子写真方式プリンタの光書き込みヘッド（プリンタヘッド）に適用した場合の一例を示す図である。図１２において、有機ＥＬ発光装置６の光射出方向（図示上方）には光学系１０８が設けられており、光学系１０８の上方には感光ドラム（感光体）１１０が設けられている。有機ＥＬ発光装置６は、光学系１０８に対して光を射出し、光学系１０８に入射した光は光学系１０８により集光されて感光ドラム１１０に入射する。本実施形態では、発光素子領域１００（図１１参照）に対する歩留り向上や表示品質の改善を実現することが可能であり、電子写真方式プリンタ全体の信頼性を向上することができる。
【００７１】
（電子機器）
図１３は、本実施形態に係る電子機器の一例を示す斜視図である。図１３に示す携帯電話２００は、上記実施形態の有機ＥＬ発光装置を小サイズの表示部２０２として備え、複数の操作ボタン２０４、受話口２０６、及び送話口２０８を備えて構成されている。
上記実施形態に係る有機ＥＬ発光装置は、上記携帯電話に限らず、電子ブック、パーソナルコンピュータ、ディジタルスチルカメラ、有機ＥＬテレビ、ビューファインダ型或いはモニタ直視型のビデオテープレコーダ、カーナビゲーション装置、ページャ、電子手帳、電卓、ワードプロセッサ、ワークステーション、テレビ電話、ＰＯＳ端末、及びタッチパネルを備えた機器等々の画像表示手段として好適に用いることができ、いずれの電子機器においても、高輝度、高コントラスト、広視野角の透過表示が可能である。
【図面の簡単な説明】
【００７２】
【図１】第１の実施形態に係る有機ＥＬ発光装置を構成するマトリクス状に形成された複数の画素領域の回路構成図。
【図２】同装置の画素の平面構造図。
【図３】同装置の画素の平面構造図。
【図４】図３のIV−IV線に沿う断面構成図。
【図５】第１の実施形態に係る有機ＥＬ装置の製造方法の処理工程を示すフローチャート。
【図６】第１の実施形態に係る有機ＥＬ発光装置の平面構成図。
【図７】第１の実施形態に係る有機ＥＬ装置の製造方法の工程を示す図。
【図８】第１の実施形態に係る有機ＥＬ装置の製造方法の工程を示す図。
【図９】第１の実施形態に係る有機ＥＬ装置の製造方法の工程を示す図。
【図１０】第２の実施形態に係る有機ＥＬ発光装置の平面構成図及び断面構成図。
【図１１】本実施形態に係る光書き込みヘッド用途に好適な構成を具備した有機ＥＬ発光装置の平面構成図。
【図１２】本実施形態に係る有機ＥＬ発光装置を電子写真方式プリンタの光書き込みヘッド（プリンタヘッド）に適用した場合の一例を示す図。
【図１３】本実施形態に係る電子機器の一例を示す斜視図。
【符号の説明】
【００７３】
２，４，６…有機エレクトロルミネッセンス発光装置（有機ＥＬ発光装置）  １０…画素  １２…走査線  １４…信号線  １４ａ…分岐配線  １６…共通給電線  １８…データ側駆動回路  ２０…走査側駆動回路  ２２…スイッチング用ＴＦＴ  ２４…駆動用ＴＦＴ  ２６…画素電極  ２８…共通電極  ３０…有機発光層  ３２…半導体層  ３４…中継電極  ３６…半導体層  ３６ａ…ソース領域  ３６ｂ…ドレイン領域  ３６ｃ…チャネル領域  ３８…ゲート電極  ４０…ソース電極  ４２…ドレイン電極  ４４…電極  ４６…絶縁膜  ４８…開口部  ５０…周縁部  ５２…有機平坦化層  ５４…素子基板（基板）  ５６…有機ＥＬ素子  ５８…コンタクトホール  ６０…下地層  ６２…ゲート絶縁膜  ６４…第１層間絶縁膜  ６６，６８…コンタクトホール  ７０…第２層間絶縁膜  ７２…電子注入層  ７４…正孔注入輸送層  ７６…画素形成領域  ７８…インクジェットヘッド  ８０…液滴  ８２…対向基板  ８４…凸形状  ８６…配線  ８８…パターン  ９０…レジストマスク  ９２…撥液性領域  １００…発光素子領域  １０２…駆動素子  １０４…接続配線  １０６…封止部  １０８…光学系  １１０…感光ドラム（感光体）  ２００…携帯電話  ２０２…表示部  ２０４…操作ボタン  ２０６…受話口  ２０８…送話口。
【図１】
0004978543.tif 000002
【図２】
0004978543.tif 000003
【図３】
0004978543.tif 000004
【図４】
0004978543.tif 000005
【図５】
0004978543.tif 000006
【図６】
0004978543.tif 000007
【図７】
0004978543.tif 000008
【図８】
0004978543.tif 000009
【図９】
0004978543.tif 000010
【図１０】
0004978543.tif 000011
【図１１】
0004978543.tif 000012
【図１２】
0004978543.tif 000013
【図１３】
0004978543.tif 000014